(57)【特許請求の範囲】
【請求項１】
ａ）  ５〜９５ｐｐｈｗｍの酢酸ビニル；及び
ｂ）  ９５〜５ｐｐｈｗｍのビニル３，５，５−トリメチル−ヘキサノエートであって、その際、対応する３，５，５−トリメチルヘキサン酸が、少なくとも８８重量％の３，５，５−トリメチルヘキサン酸異性体の含有量を有する、該ビニル３，５，５−トリメチル−ヘキサノエート、
を含むコポリマー組成物。
【請求項２】
前記ビニル３，５，５−トリメチル−ヘキサノエートにおいて、対応する３，５，５−トリメチルヘキサン酸が、少なくとも９７重量％の３，５，５−トリメチルヘキサン酸異性体の含有量を有する、請求項１に記載のコポリマー組成物。
【請求項３】
次の、
（ｉ）  ４０〜１ｐｐｈｗｍの少なくとも一種のα−オレフィン、
（ｉｉ）  １０〜０．１ｐｐｈｗｍの少なくとも一種の官能性モノマー，
（ｉｉｉ）  ４０〜１ｐｐｈｗｍの少なくとも一種のエチレン性不飽和カルボン酸のエステル、
を含む群から選択される少なくとも一つの追加コモノマーを含有する、請求項１又は２に記載のコポリマー組成物。
【請求項４】
少なくとも水、フィラー、顔料及び次の、
ａ）  ５〜９５ｐｐｈｗｍの酢酸ビニル；及び
ｂ）  ９５〜５ｐｐｈｗｍのビニル３，５，５−トリメチル−ヘキサノエートであって、その際、対応する３，５，５−トリメチルヘキサン酸が、少なくとも８８重量％の３，５，５−トリメチルヘキサン酸異性体の含有量を有する、該ビニル３，５，５−トリメチル−ヘキサノエート、
を含むコポリマー、
を含む、塗料調合物。
【請求項５】
前記コポリマーが、次の、
（ｉ）  ４０〜１ｐｐｈｗｍの少なくとも一種のα−オレフィン、
（ｉｉ）  １０〜０．１ｐｐｈｗｍの少なくとも一種の官能性モノマー，
（ｉｉｉ）  ４０〜１ｐｐｈｗｍの少なくとも一種のエチレン性不飽和カルボン酸のエステル、
を含む群から選択される少なくとも一つの追加のコモノマーを含む、請求項４に記載の塗料調合物。
【請求項６】
繊維基材及びそこへ適用された、次の、
ａ）  ５〜９５ｐｐｈｗｍの酢酸ビニル；及び、
ｂ）  ９５〜５ｐｐｈｗｍのビニル３，５，５−トリメチル−ヘキサノエートであって、その際、対応する３，５，５−トリメチルヘキサン酸が、少なくとも８８重量％の３，５，５−トリメチルヘキサン酸異性体の含有量を有する、該ビニル３，５，５−トリメチル−ヘキサノエート、
を含むコポリマー組成物、
を含む繊維製品。
【請求項７】
前記コポリマーが、次の、
（ｉ）  ４０〜１ｐｐｈｗｍの少なくとも一種のα−オレフィン、
（ｉｉ）  １０〜０．１ｐｐｈｗｍの少なくとも一種の官能性モノマー，
（ｉｉｉ）  ４０〜１ｐｐｈｗｍの少なくとも一種のエチレン性不飽和カルボン酸のエステル、
を含む群から選択される少なくとも一つの追加のコモノマーを含む、請求項６に記載の繊維製品。
【請求項８】
請求項１、２又は３のいずれか一つに記載のコポリマーの分散物を乾燥させることによって得られる、再分散可能な粉末。
【請求項９】
請求項８に記載の再分散可能な粉末を含む、タイル接着剤調合物。
【請求項１０】
請求項１、２又は３のいずれか一つに記載のコポリマーの溶液を含む、建築用基材のためのプライマー。
【請求項１１】
１０〜９０ｐｐｈｗｍの酢酸ビニルを含む、請求項１に記載のコポリマー組成物。
【請求項１２】
９０〜１０ｐｐｈｗｍのビニル３，５，５−トリメチル−ヘキサノエートを含む、請求項１に記載のコポリマー組成物。
【請求項１３】
１０〜９０ｐｐｈｗｍの酢酸ビニル及び９０〜１０ｐｐｈｗｍのビニル３，５，５−トリメチル−ヘキサノエートを含む、請求項１に記載のコポリマー組成物。
【請求項１４】
次の、
（ｉ）  ３５〜５ｐｐｈｗｍの少なくとも一種のα−オレフィン、
（ｉｉ）  ８〜０．５ｐｐｈｗｍの少なくとも一種の官能性モノマー，
（ｉｉｉ）  ３０〜５ｐｐｈｗｍの少なくとも一種のエチレン性不飽和カルボン酸のエステル、
を含む群から選択される少なくとも一つの追加コモノマーを含有する、請求項３に記載のコポリマー組成物。
【請求項１５】
請求項１４に記載のコポリマー組成物の分散物を乾燥させることによって得られる、再分散可能な粉末。
【請求項１６】
請求項１５に記載の再分散可能な粉末を含む、タイル接着剤調合物。
【請求項１７】
請求項１４に記載のコポリマー組成物の溶液を含む、建築用基材のためのプライマー。
【請求項１８】
前記コポリマー組成物が、次の、
（ｉ）  ３５〜５ｐｐｈｗｍの少なくとも一種のα−オレフィン、
（ｉｉ）  ８〜０．５ｐｐｈｗｍの少なくとも一種の官能性モノマー，
（ｉｉｉ）  ３０〜５ｐｐｈｗｍの少なくとも一種のエチレン性不飽和カルボン酸のエステル、
を含む群から選択される少なくとも一つの追加のコモノマーを含む、請求項５に記載の塗料調合物。
【請求項１９】
前記コポリマー組成物が、次の、
（ｉ）  ３５〜５ｐｐｈｗｍの少なくとも一種のα−オレフィン、
（ｉｉ）  ８〜０．５ｐｐｈｗｍの少なくとも一種の官能性モノマー，
（ｉｉｉ）  ３５〜５ｐｐｈｗｍの少なくとも一種のエチレン性不飽和カルボン酸のエステル、
を含む群から選択される少なくとも一つの追加のコモノマーを含む、請求項７に記載の繊維製品。
【発明の詳細な説明】
【技術分野】
【０００１】
本発明は、酢酸ビニル及びビニル３，５，５−トリメチルヘキサノエートを含む、新規なポリマーの製造に関する。このポリマーは、典型的には、エマルションポリマーであり、そして、例えば、エチレン、アルキル（メタ）アクリレート及び／又はＮ−メチロール（メタ）アクリルアミドのような自己架橋性モノマーを含む官能性モノマーから選択される、一種又は多種の追加のコモノマーを任意に含有し得る。そのようなポリマーは、例えば、接着剤、並びに塗料及び繊維基材のためのバインダーを包含する様々な用途において実用性を備えている。
【背景技術】
【０００２】
異なる基材を結合及びコーティングするためのバインダーのような、酢酸ビニル含有の水性コポリマーの使用は公知である。例えば、エチレン又はα−置換脂肪酸のビニルエステルのような広範囲のコモノマーが、酢酸ビニルコポリマーの疎水性及び加水分解安定性を改善するのにしばしば使用されている。
【０００３】
特開２００４−２１７７２４号公報（特許文献１）は、良好な耐水性、重合安定性及び貯蔵安定性を有する水性エマルション、及び該エマルションポリマーの製造方法を開示している。使用可能なビニルエステルモノマーは、エチレン付加による酢酸ビニルである。このエマルションは、紙のコーティング、一般的な木工品のための接着剤、及び不織製品のバインダーとして使用することができる。
【０００４】
米国特許出願公開第２００２／００６５３６１号明細書（特許文献２）は、高い粘度及び良好な耐水性を有するポリビニルエステル樹脂エマルションを開示している。このエマルションは、保護コロイドとして作用するポリビニルアルコールの存在下かつ水不溶性の水酸基含有化合物の存在下でビニルエステルモノマーを重合させる方法において製造され、容易に透明フィルムを形成できる接着剤として使用することができる。使用可能なビニルエステルには、ギ酸ビニル、酢酸ビニル、プロピオン酸ビニル及びピバル酸ビニルが包含される。耐水性及び耐熱性を改善するために、エマルションに、３〜３５重量％の範囲でエチレンを添加することができる。
【０００５】
米国特許出願第２００２／０６９９６５号明細書（特許文献３）は、改善された接着性を有する接着剤の製造方法を開示している。接着剤は、次の、ａ）１〜１０個の炭素原子を有する非分岐状及び分岐状のカルボン酸のビニルエステル、アクリル酸、及びメタクリル酸と、１〜１２個の炭素原子の分岐状及び非分岐状のアルコールとのエステル、ビニル芳香化合物、ビニルハロゲン化物、及びα−オレフィンからなる群からの一種又は多種のモノマー；及びｂ）コモノマーの全重量に基づいて、０．０１〜５０重量％の、１１個の炭素原子のα−分岐−ｔｅｒｔ．−モノカルボン酸のビニルエステル、を含むコモノマー混合物を、ｃ）コモノマーの全重量に基づいて、０．１〜１５重量％のポリビニルアルコールの存在下で重合させることによって製造される。好ましいビニルエステルのいくつかは、酢酸ビニル、ＶｉｏＶａ  ９／１０及びビニル２−エチルヘキサノエートであることができる。
【０００６】
欧州特許第０８５１０１５号（特許文献４）は、１００重量部のポリビニルエステル部分、１０〜１００重量部のビニルエステルエチレンコポリマー、及び４０〜１２０ｍＰａ・ｓの粘度及び８５〜１００モル％の加水分解度を有する、１〜１０重量部の部分的又は完全ケン化ポリビニルアルコールを含む、ポリビニルアルコール安定化ビニルエステルエチレンコポリマーをベースとする、低ＶＯＣを有する接着剤を開示している。ポリビニルエステル部分は、８０〜１００重量％の１〜１８個の炭素原子を有する、分岐又は非分岐のアルキルカルボン酸のいくつかのビニルエステル及び０〜２０重量％のその他の又は複数のエチレン性不飽和モノマー単位を含有する。
【０００７】
欧州特許第１５８０２４４号（特許文献５）は、改善された耐熱性及び延長された保存寿命（ｐｏｔ  ｌｉｆｅ）を有する、水ベースの、二成分系木工用接着剤を開示している。接着剤は、酢酸ビニル、及び架橋剤としてのＮ−メチロールアクリルアミドから構成され、さらに、芳香族及び／又は環状脂肪族モノマー、例えば、２−フェのキシエチレンアクリレート及び／又はイソボルニルメタクリレート及びメチルメタクリレートも含有する。使用可能な更なるビニルエステルは、ギ酸ビニル、イソブチル酸ビニル、ピバル酸ビニル、ビニル２−エチルヘキサノエート、酸基の形態の、９〜１０個の炭素原子を有する飽和分岐状モノカルボン酸のビニルエステル、例えば、ＶｅｏＶａ９又はＶｅｏＶａ１０、比較的長鎖の飽和又は不飽和脂肪酸のエステル、例えば、ラウリン酸ビニル、ステアリン酸ビニル及び安息香酸、及び安息香酸の置換誘導体、例えばビニルｐ−ｔｅｒｔブチル安息香酸などのビニルエステルである。
【０００８】
米国特許第５４３４２１６号明細書（特許文献６）は、改善された耐水性、耐熱性及びクリープ耐性を有する、木工加工に使用されるラテックス系接着剤を開示している。接着剤の組成は、酢酸ビニル／Ｎ−メチロールアクリルアミドポリマーエマルションをベースとしており、これは、１．５〜２．５重量％の、８８％加水分解ポリビニルアルコール及び１〜４重量％の、９５〜９９．５％加水分解ポリビニルアルコールで安定化され、これら二種のアルコールは、少なくとも３重量％のエマルション固形物を含む。Ｎ−メチロールアクリルアミド及び酢酸ビニルコポリマーもまた、（１）ギ酸ビニル、プロピオン酸ビニル、酪酸ビニル、イソ酪酸ビニル、吉草酸ビニル、ビニル２−エチルヘキサノエート、イソオクタン酸ビニル、ノナン酸ビニル、デカン酸ビニル、ピバル酸ビニル又はバーサテック酸ビニルを含む他のビニルエステル；（２）エチレン；（３）アクリル酸及びメタクリル酸のアルキルエステル、例えば、メチルアクリレート、メチルメタクリレート、エチルアクリレート又はエチルメタクリレート；（４）α，β−不飽和ジカルボン酸の、置換又は非置換のモノアルキルエステル及びジアルキルエステル、例えば、置換及び非置換のモノブチル及びジブチル、モノエチルマレイン酸エステル及びジエチルマレイン酸エステル、並びに対応のフマレート、イタコネート及びクエン酸エステル；（５）α，β−不飽和カルボン酸、例えば、クロトン酸、アクリル酸、メタクリル酸、ギ酸、マレイン酸、イタコン酸及びシトラコン酸、と組み合わせて使用することができる。
【０００９】
米国特許出願公開第２０１０／０１６７６１０号明細書（特許文献７）は、テキスタイル、一般的な衣料品、紙、スクリム、工業加工繊維、ガラス又はその他の鉱物繊維を含む、織物製品又は不織製品のような繊維基材のためのバインダー樹脂として適したポリマー組成物を開示している。バインダー樹脂は、（ｉ）酢酸ビニル、（ｉｉ）α−モノ−置換脂肪酸のビニルエステルの少なくとも一種；及び（ｉｉｉ）自己架橋モノマーのような少なくとも一種のモノマー、及び任意のその他のコモノマーを反応させることによって得られるコポリマーを含む。特に、ビニル２−エチルヘキサノエートが、α−モノ置換脂肪酸として使用される。
【００１０】
米国特許出願第２０１０／０１６７６０９号明細書（特許文献８）は、酢酸ビニル；少なくとも一種のネオアルカノール酸のビニルエステル及び（ｉ）少なくとも一種のα−オレフィン；（ｉｉ）少なくとも一種の官能性モノマー；（ｉｉｉ）少なくとも一種のエチレン性不飽和カルボン酸のエステルからなる群から選択される少なくとも一種の追加の成分を反応させることによって得られるコポリマーを含むポリマー組成物を開示している。組成物は、特に、テキスタイル、一般的な衣料品、紙、スクリム、工業加工繊維、ガラス又はその他の鉱物繊維を含む、織物製品又は不織製品のような繊維基材、屋根葺き材又は床張り材のためのバインダーにおける又はそのようなバインダーとして有用である。
【００１１】
仏国特許出願公開第１５２５８４２Ａ号（特許文献９）は、線状アルキル鎖を有するビニルエステル、例えば、酢酸ビニル、第三級アルカン酸のビニルエステル、及びメタクリル酸のエステルを含むコポリマー組成物を開示している。コポリマー組成物は、塗料において使用される。
【００１２】
酢酸ビニル及びネオアルカン酸のビニルエステルのコポリマーは、塗料における使用に関する文献中で議論されている。Ｎｅｗ  Ｖｉｎｙｌ  Ｅｓｔｅｒ  Ｍｏｎｏｍｅｒｓ  ｆｏｒ  Ｅｍｕｌｓｉｏｎ  Ｐｏｌｙｍｅｒｓ，Ｐｒｏｇｒｅｓｓ  ｉｎ  Ｏｒｇａｎｉｃ  Ｃｏａｔｉｎｇ，Ｖｏｌ．２２，ｐｐ．１９−２５，Ｅｌｓｅｖｉｅｒ（１９９３）（非特許文献１）は、耐水性及び塗工性能を議論しており、そして、Ｈｙｄｒｏｐｈｏｂｉｃ  Ｃｏａｔｉｎｇｓ  ｆｒｏｍ  Ｅｍｕｌｓｉｏｎ  Ｐｏｌｙｍｅｒｓ，Ｊｏｕｒｎａｌ  ｏｆ  Ｃｏａｔｉｎｇ  Ｔｅｃｈｎｏｌｏｇｙ，Ｖｏｌ．７３，Ｎｏ．９１２，ｐｐ．４３−５５（２００１）（非特許文献２）は、顔料着色された塗料を論じている。
【００１３】
米国特許第５５７６３８４号明細書（特許文献１０）は、酢酸ビニル及びバーサテック酸ビニルのようなビニルエステルをベースとする、不飽和の、加水分解可能な有機シリコン化合物から誘導されたモノマー単位を含むコポリマー組成物による、放出物の少ない分散塗料を開示している。
【００１４】
米国特許第２６００４５０Ａ号明細書（特許文献１１）は、アクリル酸及びビニルエステル、例えば、ビニル２−ヘキサノエート又はビニル３，５，５−トリメチルヘキサノエート、のエステルを含むコポリマー組成物に関する。コポリマーは、ワックス含有炭化水素液の流動点抑制剤として使用される。
【００１５】
それゆえ、該従来技術は、そのようなコポリマーにおけるコモノマーとしてのバーサテック酸ビニルの使用に関するものである。バーサテック酸、特に、Ｃ９−Ｃ１１酸は、オレフィン性化合物を、一酸化炭素と反応させることによって調製され、その後水と反応させることによって、カルボキシル基に隣接したα−炭素原子上に新規な構造を含む高度に分岐した酸が製造される。ネオアルカン酸は、Ｓｈｅｌｌから、商品名Ｖｅｒｓａｔｉｃｓ，ＶｅｏＶａ  ９又はＶｅｏＶａ１０で市場から入手可能である。Ｗｅｉｓｓｅｒｍｅｌ，Ａｒｐｅ，Ｉｎｄｕｓｔｒｉｅｌｌｅ  Ｏｒｇａｎｉｓｃｈｅ  Ｃｈｅｍｉｅ，３ｒｄ  Ｅｄｉｔｉｏｎ，１９８８，ｐｇ．１５０−１５２（非特許文献３）に開示されているように、製造方法は、技術的方法において、三フッ化ホウ素のようなルイス酸の存在下で実行される。隣接する基の立体効果に起因して、バーサテック酸をベースとするエステルは、高い耐熱性及び水に対する高い加水分解安定性を示し、そして、Ｃ９−Ｃ１１バーサテック酸（ＶｅｏＶａ１０）のビニルエステルは、樹脂中のバインダーのためのコポリマーの製造に使用される。そのようなコポリマーの例は、Ｎｅｗ  Ｖｉｎｙｌ  Ｅｓｔｅｒ  Ｍｏｎｏｍｅｅｒｓ  ｆｏｒ  Ｅｍｕｌｓｉｏｎ  Ｐｏｌｙｍｅｒ，Ｐｒｏｇｒｅｓｓ  ｉｎ  Ｏｒｇａｎｉｃ  Ｃｏａｔｉｎｇｓ，Ｖｏｌ．２２，ｐｇ．１９−２５，Ｅｌｓｅｖｉｅｒ（１９９３）（非８特許文献４）に開示されているように、３０％ＶｅｏＶａ１０及び７０％酢酸ビニルを含む。
【００１６】
バーサテック酸の製造方法には、加圧下で、ルイス酸の存在下でオリゴマーオレフィンに一酸化炭素を添加し、その後、第二の工程で水を添加して所望の酸を回収する必要がある。複雑な製造方法のために、バーサテック酸は、非常に高価であり、かつ、限られた量でしか入手できない。
【先行技術文献】
【特許文献】
【００１７】
【特許文献１】  特開２００４−２１７７２４号公報
【特許文献２】  米国特許出願公開第２００２／００６５３６１号明細書
【特許文献３】  米国特許出願第２００２／０６９９６５号明細書
【特許文献４】  欧州特許第０８５１０１５号
【特許文献５】  欧州特許第１５８０２４４号
【特許文献６】  米国特許第５４３４２１６号明細書
【特許文献７】  米国特許出願公開第２０１０／０１６７６１０号明細書
【特許文献８】  米国特許出願第２０１０／０１６７６０９号明細書
【特許文献９】  仏国特許出願公開第１５２５８４２Ａ号
【特許文献１０】  米国特許第５５７６３８４号明細書
【特許文献１１】  米国特許第２６００４５０Ａ号明細書
【特許文献１２】  米国特許第５３５４８０３号明細書
【特許文献１３】  米国特許出願公開第２００７／０１１２１１７号明細書
【非特許文献】
【００１８】
【非特許文献１】  Ｎｅｗ  Ｖｉｎｙｌ  Ｅｓｔｅｒ  Ｍｏｎｏｍｅｒｓ  ｆｏｒ  Ｅｍｕｌｓｉｏｎ  Ｐｏｌｙｍｅｒｓ，Ｐｒｏｇｒｅｓｓ  ｉｎ  Ｏｒｇａｎｉｃ  Ｃｏａｔｉｎｇ，Ｖｏｌ．２２，ｐｐ．１９−２５，Ｅｌｓｅｖｉｅｒ（１９９３）
【非特許文献２】  Ｈｙｄｒｏｐｈｏｂｉｃ  Ｃｏａｔｉｎｇｓ  ｆｒｏｍ  Ｅｍｕｌｓｉｏｎ  Ｐｏｌｙｍｅｒｓ，Ｊｏｕｒｎａｌ  ｏｆ  Ｃｏａｔｉｎｇ  Ｔｅｃｈｎｏｌｏｇｙ，Ｖｏｌ．７３，Ｎｏ．９１２，ｐｐ．４３−５５（２００１）
【非特許文献３】  Ｗｅｉｓｓｅｒｍｅｌ，Ａｒｐｅ，Ｉｎｄｕｓｔｒｉｅｌｌｅ  Ｏｒｇａｎｉｓｃｈｅ  Ｃｈｅｍｉｅ，３ｒｄ  Ｅｄｉｔｉｏｎ，１９８８，ｐｇ．１５０−１５２
【非特許文献４】  Ｎｅｗ  Ｖｉｎｙｌ  Ｅｓｔｅｒ  Ｍｏｎｏｍｅｅｒｓ  ｆｏｒ  Ｅｍｕｌｓｉｏｎ  Ｐｏｌｙｍｅｒ，Ｐｒｏｇｒｅｓｓ  ｉｎ  Ｏｒｇａｎｉｃ  Ｃｏａｔｉｎｇｓ，Ｖｏｌ．２２，ｐｇ．１９−２５，Ｅｌｓｅｖｉｅｒ（１９９３）
【非特許文献５】  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ．Ｅｄｉｔｉｏｎ，Ｖｏｌ．Ａ５，１９８６，ｐ．２４４，Ｗｅｉｌｙ
【非特許文献６】  Ｗｅｉｓｓｅｒｍｅｌ，Ａｒｐｅ，Ｉｎｄｕｓｔｒｉｅｌｌｅ  Ｏｒｇａｎｉｓｃｈｅ  Ｃｈｅｍｉｅ，３ｒｄ．Ｅｄｉｔｉｏｎ，１９８８，ｐｐ．２４８−２５０，ＶＣＨ  Ｖｅｒｌａｇｓｇｅｓｅｌｌｓｃｈａｆｔ  ｍｂＨ
【非特許文献７】  Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｔｈ．Ｅｄ．，Ｖｏｌ．２３，ｐｐ．８３１−８４５（Ｗｉｌｅｙ  １９８３）
【発明の概要】
【発明が解決しようとする課題】
【００１９】
本発明の課題は、それ故、バーサテック酸ビニルをベースとするコポリマー組成物に類似の特性を有するが、費用の面で好ましく、容易に入手可能なビニルエステルを使用する、コポリマー組成物を提供することである。本発明は、酢酸ビニル及びビニル３，５，５−トリメチル−ヘキサノエート及び、任意に、追加のモノマー単位及び／又は架橋機能性成分を含むコポリマーを提供することによってこの課題を解決し、さらに、例えば、加水分解安定性、耐溶媒性及び耐水性のような特性を改善するための、そのようなコポリマーをベースとするバインダー、低エネルギー面に対する接着剤を提供し、さらには、そのようなコポリマーを含む物品に高い乾燥強度、湿潤強度、機械強度をもたらす。
【００２０】
【課題を解決するための手段】
本発明は、ａ）  ５〜９５ｐｐｈｗｍ、好ましくは１０〜９０ｐｐｈｗｍの酢酸ビニル；及び
ｂ）  ９５〜５ｐｐｈｗｍ、好ましくは９０〜１０ｐｐｈｗｍのビニル３，５，５−トリメチル−ヘキサノエートであって、その際、対応する３，５，５−トリメチルヘキサン酸が、少なくとも８８重量％の３，５，５−トリメチルヘキサン酸異性体の含有量を有する、該ビニル３，５，５−トリメチル−ヘキサノエート、
含むコポリマー組成物に関する。
【００２１】
本発明のコポリマーは、酢酸ビニル（ＶＡ）及びビニル３，５，５−トリメチルヘキサノエートを含み、その際、対応する３，５，５−トリメチルヘキサン酸は、少なくとも８８重量％、好ましくは少なくとも９７重量％の３，５，５−トリメチルヘキサン酸異性体の含有量を有する。
【００２２】
３，５，５−トリメチルヘキサン酸は、ジイソブチレンを、一酸化炭素及び水素の混合物により、遷移金属触媒、例えば、コバルト触媒又はロジウム触媒の存在下で、ヒドロホルミル化するか、又はいわゆるオキソ反応を引き起こすことによって製造される。ジイソブチレンは、水蒸気分解由来のＣ４−流の精密検査（ｗｏｒｋ−ｕｐ）から、市場で入手でき、主として、２，４，４−トリメチルペンテン−１及び２，４，４−トリメチルペンテン−２を含む（Ｈｙｄｒｏｃａｒｂｏｎ  Ｐｒｏｃｅｓｓ．５２（１９７３），Ｎｏ．４，ｐａｇｅｓ  １７１−１７３；Ｕｌｌｍａｎｎ´ｓ  Ｅｎｃｙｃｌｏｐｅｄｉａ  ｏｆ  Ｉｎｄｕｓｔｒｉａｌ  Ｃｈｅｍｉｓｔｒｙ，６ｔｈ  Ｅｄｉｔｉｏｎ，Ｖｏｌ．６，ｐａｇｅ  ３（非特許文献５））。
【００２３】
ジイソブチレンのヒドロホルミル化反応の結果得られるアルデヒド混合物は、主成分として３，５，５−トリメチルヘキサナール及び少量の３，４，４−トリメチルヘキサナール及び３，４，５−トリメチルヘキサナールを一緒に含む。さらに、極少量の更なるアルデヒド、例えば、２，５，５−トリメチルヘキサナール、４，５，５−トリメチルヘキサナール及び６，６−ジメチルヘプタナールが存在する。アルデヒド混合物は、それから酸素又は酸素含有ガスで酸化されて、３，５，５−トリメチルヘキサン酸を異性体酸混合物としてもたらし、該酸混合物は、さらに精製される。ジイソブチレンのヒドロホルミル化から開始され、続いて３，５，５−トリメチルヘキサナールが酸化される３，５，５−トリメチルヘキサン酸の製造は従来技術、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ．Ｅｄｉｔｉｏｎ，Ｖｏｌ．Ａ５，１９８６，ｐ．２４４，Ｗｅｉｌｙ（非特許文献５）において公知であり、そして市場から入手可能な３，５，５−トリメチルヘキサン酸は、少なくとも８８重量％の３，５，５−トリメチルヘキサン酸異性体の含有量を示す。３，５，５−トリメチルヘキサン酸は、それからさらに当分野で公知の方法、例えば、Ｗｅｉｓｓｅｒｍｅｌ，Ａｒｐｅ，Ｉｎｄｕｓｔｒｉｅｌｌｅ  Ｏｒｇａｎｉｓｃｈｅ  Ｃｈｅｍｉｅ，３ｒｄ．Ｅｄｉｔｉｏｎ，１９８８，ｐｐ．２４８−２５０，ＶＣＨ  Ｖｅｒｌａｇｓｇｅｓｅｌｌｓｃｈａｆｔ  ｍｂＨ（非特許文献６）に開示されている方法で処理されて、ビニル３，５，５−トリメチルヘキサノエートとなる。
【００２４】
ビニル３，５，５−トリメチルヘキサノエートのポリマー系中に含有させることによって、疎水性、低エネルギー表面に対する接着性及び加水分解安定性に関する良好な性能を達成することが可能となる。炭化水素鎖の末端にネオ構造を有し、かつ、カルボキシル部分に隣接するα炭素原子にアルキル置換基を持たない３，５，５−トリメチルヘキサン部分のユニークで限定された構造は、高いレベルで一定の性能を確保するために重要である。さらに、３，５，５−トリメチルヘキサン酸は、カルボン酸部分に隣接するα−炭素原子にネオ構造を有する分岐状のネオ脂肪酸と比較して、経済的に魅力のある費用で容易に入手可能である。本発明のコポリマー組成物中に存在するビニル３，５，５−トリメチルヘキサノエートは、少なくとも８８重量％、好ましくは少なくとも９７重量％の３，５，５−トリメチルヘキサン酸異性体を有する３，５，５−トリメチルヘキサン酸から誘導される。
【００２５】
本発明のコポリマー組成物は、任意に、次の、
（ｉ）  ４０〜１ｐｐｈｗｍ、好ましくは３５〜５ｐｐｈｗｍ、より好ましくは２５〜１０ｐｐｈｗｍの少なくとも一種のα−オレフィン、
（ｉｉ）  １０〜０．１ｐｐｈｗｍ、好ましくは８〜０．５ｐｐｈｗｍ、より好ましくは、８〜２ｐｐｈｗｍの少なくとも一種の官能性モノマー、
（ｉｉｉ）  ４０〜１ｐｐｈｗｍ、好ましくは３０〜５ｐｐｈｗｍ、より好ましくは２０〜５ｐｐｈｗｍの少なくとも一種のエチレン性不飽和カルボン酸、
を含む群から選択される一種又は多種の追加のコモノマー及び／又は官能性モノマーを含有し得る。
【００２６】
前述のコポリマーは、一般的なエマルションに関連して有用であるように、例えば、織物又は不織製品のような繊維基材のためのバインダー、塗料、多孔質又は非多孔質基材、建築用セメント系組成物、再分散可能な粉末のための接着剤として有用となるよう構成及び合成される。
【００２７】
さらに、本発明のコポリマーはまた、分散物を乾燥させることによって得られる再分散可能な粉末の形態、タイル接着剤組成物中に又は溶液の形態で、建築基材のためのプライマーとしても使用することができる。
【００２８】
“官能性モノマー”という語は、自己架橋性モノマー、並びに、架橋性材料などと反応可能なイオン基又は水酸基のような安定化部分を含む官能性部分を有するモノマー単位を包含する。
【００２９】
“ｐｐｈｗｍ”という略語は、別途示さない限り、反応媒体に供給されたモノマーに基づく、百重量部当たりのモノマー部（ｐａｒｔｓ  ｐｅｒ  ｈｕｎｄｒｅｄ  ｗｅｉｇｈｔ  ｍｏｎｏｍｅｒ）を意味する。
【００３０】
“アルキル（メタ）アクリレート”という用語は、アルキルアクリレート及び／又はアルキルメタクリレート、典型的には、Ｃ１−Ｃ１２アルキル、例えば、ブチルアクリレート又は２−エチルヘキシルアクリレート等を意味する。
【００３１】
α−オレフィンモノマーのような追加のモノマーもまた提供される。適当なα−オレフィンモノマーの例には、エチレン、プロピレン、α−ブチレン、α−ペンチレン、α−ヘキシレン又はα−オクチレンが包含される。
【００３２】
好ましいポリマーは、ここで開示のエマルション共重合体を含むが、その他のコモノマーの任意の含有も考慮される。他の可能な有用なコモノマーは、１−ヘプテン、ブタジエン、ヘキサジエン、イソプレン、スチレン、メチルスチレン又はジビニルベンゼンである。さらに別の、エチレン性不飽和モノマーの代表例は、ハロゲン化モノマー、例えば、塩化ビニル、塩化ビニリデン、クロロプレン又はクロロスチレンを包含する。
【００３３】
本発明のコポリマーは、酢酸ビニルポリマーが製造される、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｔｈ．Ｅｄ．，Ｖｏｌ．２３，ｐｐ．８３１−８４５（Ｗｉｌｅｙ  １９８３）（非特許文献７）に記載されるようなバルク法、溶液法、懸濁法及びエマルション法を含む様々な技術によって製造できる。本発明の組成物の製造は、フリーラジカル乳化重合の連続又は非連続法を用いて実行することができる。重合は、慣用的な反応容器、例えば、ループ反応器又は撹拌反応器を用いて行うことができる。好ましくは、非連続法を用いて行われる。
【００３４】
使用可能なエチレン性不飽和カルボン酸のエステルの代表例は、アルキルアクリレート及びアルキルメタクリレートも包含し、ここで、アルキル基は、１〜１２個又は１〜１０個の炭素原子を含有し、そして、ブテン酸、マレイン酸、フマル酸又はイタコン酸のような酸のエステルも包含される。エチレン性不飽和性を有する代表的なその他のエステルは、好ましくは、ギ酸ビニル、プロピオン酸ビニル又は酪酸ビニルを含む。アクリルエステルラテックス中のポリマー骨格は、親水性あるいは疎水性であることができ、そして重合したソフトモノマー（ｓｏｆｔ  ｍｏｎｏｅｒｓ）及び／又はハードモノマー（ｈａｒｄ  ｍｏｎｏｍｅｒｓ）を含むことができる。ソフトモノマー及びハードモノマーは、重合したとき、軟質ポリマー又は硬質ポリマー、あるいは、それらの間のポリマーを生成する。好ましい、ソフトアクリルモノマーは、２〜８個の炭素原子をアルキル基中に含有するアルキルアクリレートから選択され、エチルアクリレート、プロピルアクリレート、ｎ−ブチルアクリレート及び２−エチルヘキシルアクリレートを包含する。ハードアクリルエステルモノマーは、３個までの炭素原子をアルキル基中に含有するアルキルメタクリレート、及び非アクリル系モノマー、例えば、スチレン及び置換スチレン、アクリロニトリル、塩化ビニル及び、一般的に適合するいずれかのモノマーであって、そのホモポリマーが５０℃超のＴｇを有する該モノマーから選択される。好ましいアクリルエステルモノマーは、１〜１２個の炭素原子をアルキル基中に含有するアルキルメタクリレートから選択され、特に、メチルメタクリレートである。
【００３５】
任意に、本発明の重合性組成物は、ポリヒドロキシポリマー、例えば、米国特許第５３５４８０３号明細書（特許文献１２）に開示されるようなポリビニルアルコールにグラフトされる。組成物を適当なポリマーでグラフトするのに適した技術はいずれも使用できる。グラフトのための他の適当なポリヒドロキシ化合物には、糖、エーテル化セルロース誘導体及びでんぷんが包含され得る。
【００３６】
使用可能なエチレン性不飽和カルボン酸のエステルの代表例は、アルキルアクリレート及びアルキルメタクリレートも包含し、ここで、アルキル基は、１〜１２個又は１〜１０個の炭素原子を含有し、そして、ブテン酸、マレイン酸、フマル酸又はイタコン酸のような酸のエステルも包含される。エチレン性不飽和性を有する代表的なその他のエステルは、好ましくは、ギ酸ビニル、プロピオン酸ビニル又は酪酸ビニルを含む。アクリルエステルラテックス中のポリマー骨格は、親水性あるいは疎水性であることができ、そして重合したソフトモノマー（ｓｏｆｔ  ｍｏｎｏｅｒｓ）及び／又はハードモノマー（ｈａｒｄ  ｍｏｎｏｍｅｒｓ）であることができる。ソフトモノマー及びハードモノマーは、重合したとき、軟質ポリマー又は硬質ポリマー、あるいは、それらの間のポリマーを生成する。好ましい、ソフトアクリルモノマーは、２〜８個の炭素原子をアルキル基中に含有するアルキルアクリレートから選択され、エチルアクリレート、プロピルアクリレート、ｎ−ブチルアクリレート及び２−エチルヘキシルアクリレートを包含する。ハードアクリルエステルモノマーは、３個までの炭素原子をアルキル基中に含有するアルキルメタクリレート、及び非アクリル系モノマー、例えば、スチレン及び置換スチレン、アクリロニトリル、塩化ビニル及び、一般的に適合するいずれかのモノマーであって、そのホモポリマーが５０℃超のＴｇを有する該モノマーから選択される。好ましいアクリルエステルモノマーは、１〜１２個の炭素原子をアルキル基中に含有するアルキルメタクリレートから選択され、特に、メチルメタクリレートである。
【００３７】
ビニルエステルと共重合可能なさらなるモノマーは、エチレン性不飽和のイオン性モノマー、例えば、二重結合単位に直接隣接する少なくとも一つのカルボン酸基、スルホン酸基、リン酸基もしくはホスホン酸基を有するか、又はそれらにスペーサーを介して結合された化合物である。例としては、α，β−不飽和Ｃ３−Ｃ８−モノカルボン酸、α，β−不飽和Ｃ５−Ｃ８−ジカルボン酸、及びそれらの無水物、及びα，β−不飽和Ｃ４−Ｃ８−モノカルボン酸のモノエステルが包含される。
【００３８】
不飽和モノカルボン酸、例えば、アクリル酸、メタクリル酸、及びクロトン酸及びそれらの無水物；不飽和ジカルボン酸、例えば、マレイン酸、フマル酸、イタコン酸及びシトラコン酸及びそれらのＣ１−Ｃ１２−アルカノールとのモノエステル、例えば、マレイン酸モノメチル及びマレイン酸ｎ−ブチルが好ましい。さらに好ましいエチレン性不飽和のイオン性モノマーは、エチレン性不飽和スルホン酸、例えば、ビニルスルホン酸、２−アクリルアミド−２−メチルプロパンスルホン酸、２−アクリロイルオキシエタンスルホン酸、２−メタクリロイルオキシエタンスルホン酸、３−アクリロイルオキシプロパンスルホン酸、３−メタクリロイルオキシプロパンスルホン酸、及びビニルベンゼンスルホン酸、及びエチレン性不飽和ホスホン酸、例えば、ビニルホスホン酸である。
【００３９】
さらに、上述の酸と同様に、それらの塩、好ましくはそれらのアルカリ金属塩又はそれらのアンモニウム塩、特に、それらのナトリウム塩、例えば、ビニルスルホン酸のナトリウム塩及び２−アクリルアミド−２−スルホン酸のナトリウム塩を使用することも可能である。
【００４０】
上述のエチレン性不飽和の遊離酸は、主として、アニオン性形態である、それらの共役塩基の形態で水溶液中にｐＨ１１で存在し、そして、上述の塩と同様、アニオン性モノマーと呼ぶことができる。
【００４１】
官能性モノマーには、しばしば、当分野で自己架橋性モノマーと呼ばれる後架橋性コモノマーが含まれる。これらのモノマーには、例えば、アクリルアミドグリコール酸、メタクリルアミドグリコール酸メチル、Ｎ−メチロールアクリルアミド、Ｎ−イソブトキシメチルアクリルアミド、Ｎ−メチロールメタクリルアミド、アリル−Ｎ−メチロールカルバメート、アルキルエーテル、例えば、Ｎ−メチロールアリールアミド、Ｎ−メチロールメタクリルアミド、及びアリル−Ｎ−メチロールカルバメートのイソブトキシエーテルもしくはエステルが包含される。
【００４２】
また、官能性モノマーとして適しているのは、架橋性エポキシド官能性コモノマー、例えば、グリシジルメタクリレート及びグリシジルアクリレートである。さらなる例には、シリコン−官能性コモノマー、例えば、アクリルオキシ−プロピルトリ（アルコキシ）シラン及びメタクリルオキシプロピルトリ（アルコキシ）シラン、ビニルトリアルキルオキシシラン及びビニルメチルジアルコキシシランが包含され、ここで、これらのアルコキシ基は、例えば、メトキシ基、エトキシ基及びエトキシプロピレングリコールエーテル基である。ヒドロキシ基又はカルボニル基を有する有用なモノマー、例えば、ヒドロキシアルキルメタクリレート及びアクリレート、例えば、ヒドロキシエチルアクリレート、ヒドロキシプロピルアクリレートもしくはヒドロキシブチルアクリレート、又はメチルメタクリレート、及びジアセトンアクリルアミド及びアセチルアセトキシエチルアクリレートもしくはアセチルアセトキシエチルメタクリレートのような米国特許出願公開第２００７／０１１２１１７号明細書（特許文献１３）に開示されるような化合物も挙げることができる。
【００４３】
本発明と組み合わせて官能性モノマーとして使用できる架橋剤はまた、架橋性コモノマー、例えば、アジピン酸ジビニル、ベンゼンジビニル、ヘキサンジオールジアクリレート、マレイン酸ジアリル、メタクリル酸アリル又はシアヌル酸トリアリルなどのエチレン性不飽和コモノマーを掛け合わせたものである。
【００４４】
コポリマー組成物の好ましい実施形態は次の、
ａ）  ５〜８９ｐｐｈｗｍ、好ましくは２０〜８５ｐｐｈｗｍの酢酸ビニル；及び
ｂ）  ４０〜１０ｐｐｈｗｍのビニル３，５，５−トリメチルヘキサノエート、
ｃ）  ４０〜１ｐｐｈｗｍ、好ましくは２０〜５ｐｐｈｗｍのアルキル（メタ）アクリレートモノマー単位、
を含み、ここで、対応する３，５，５−トリメチルヘキサン酸は、少なくとも８８重量％、好ましくは少なくとも９７重量％の３，５，５−トリメチルヘキサン酸異性体の含有量を有し、
保護コロイドとしての、０．５〜１５ｐｐｈｗｍ、好ましくは４〜１０ｐｐｈｗｍのポリビニルアルコールの存在下での乳化重合によって製造される。得られたラテックスは、噴霧乾燥法によって再分散可能な粉末に転化でき、そして最終的に、タイル接着剤の形態で使用できる。
【００４５】
アルキル（メタ）アクリレートモノマー単位は、一般に、Ｃ１−Ｃ１２アルキル（メタ）アクリレート単位から選択され、例えば、ブチルアクリレート単位であってよい。
【００４６】
本発明のさらなる実施形態では、次の、
ａ）  １０〜９０ｐｐｈｗｍ、好ましくは６０〜９０ｐｐｈｗｍの酢酸ビニル；及び
ｂ）  ４０〜１０ｐｐｈｗｍのビニル３，５，５−トリメチルヘキサノエート、
を含む、コポリマー組成物が提供され、ここで、対応する３，５，５−トリメチルヘキサン酸は、少なくとも８８重量％、好ましくは少なくとも９７重量％の３，５，５−トリメチルヘキサン酸異性体の含有量を有する。
【００４７】
官能性モノマー単位は、好ましくは架橋性モノマー単位であり、そしてより好ましくは、自己架橋性モノマー単位である。好ましい実施形態にておいて、コポリマー組成物は、０．３〜５ｐｐｈｗｍの自己架橋性モノマー単位、例えば、ビニルトリアルキルオキシシランを含む。コポリマーは、乳化重合によって製造でき、そして最終的なラテックスは、塗料用バインダーとして使用することができる。
【００４８】
本発明さらなる実施形態では、次の、
ａ）  １０〜９０ｐｐｈｗｍ、好ましくは６０〜９０ｐｐｈｗｍの酢酸ビニル；及び
ｂ）  ４０〜１０ｐｐｈｗｍのビニル３，５，５−トリメチルヘキサノエート、
を含む、コポリマー組成物が提供され、ここで、対応する３，５，５−トリメチルヘキサン酸は、少なくとも８８重量％、好ましくは少なくとも９７重量％の３，５，５−トリメチルヘキサン酸異性体の含有量を有する。
【００４９】
コポリマーは、酢酸メチルを溶媒として用いる溶液重合によって製造され、そして得られる溶液は、しっくい又はセメントのような建築基材の溶媒プライマーとして使用することができる。
【００５０】
上述したように、本発明のコポリマー組成物は、塗料調合物中のバインダーとして使用でき、一般に、５０〜７０重量部のフィラー及び顔料当たり５〜３５重量部のコポリマー組成物である。
【００５１】
使用される好ましいフィラーは、例えば、炭酸カルシウム、マグネサイト、ドロマイト、カオリン、雲母、タルク、シリカ、硫酸カルシウム、長石、硫酸バリウム及びプラスチックビーズである。フィラーは個別成分として使用できる。フィラーの混合物、例えば、炭酸カルシウム／カオリン及び炭酸カルシウム／カオリン／タルクは、実用に際して特に有用であることがわかっている。隠蔽力を高め、そして二酸化チタンを節約するために、微細化フィラー、例えば、微細化炭酸カルシウム及び異なる粒度分布を有する種々の炭酸カルシウムの混合物がしばしば用いられる。
【００５２】
使用される白色顔料の例は、酸化亜鉛、硫酸亜鉛、塩基性炭酸鉛、三酸化アンチモン、リトポン（硫酸亜鉛＋硫酸バリウム）、及び、好ましくは二酸化チタンである。好ましく使用される無機着色顔料の例は、鉄酸化物、カーボンブラック、グラファイト、蛍光顔料、亜鉛黄、亜鉛緑、ウルトラマリン及びマンガン黒である。適当な有機着色顔料は、好ましくは、例えば、インジゴ、アゾ染料、アントラキノン及びインディジ（ｉｎｄｉｇｉ）染料及びアゾメチン系の金属錯体顔料である。
【００５３】
フィラー及び顔料に加えて、塗料調合物は、水及び助剤、例えば、当分野で公知の分散剤、増粘剤、泡止め剤及び保存料を含む。
【実施例】
【００５４】
以下の実施例は本発明をさらに説明するために提供するものであり、本発明を限定するものではない。ビニル３，５，５−トリメチルヘキサノエートは、少なくとも８８重量％の３，５，５−トリメチルヘキサン酸異性体の含有量を有する、市場から入手可能な３，５，５−トリメチルヘキサン酸をベースとして使用した。
【００５５】
実施例１
１２０ｇの水、７３３ｇのＭｏｗｉｏｌ  １３８８（水中１２％ｗ／ｗ）の溶液、０．６ｇの硫酸（第一）鉄の１％水溶液、及び３１ｇのホルムアルデヒド・スルホキシル酸ナトリウムの５％水溶液を、アンカーもしくは框式撹拌装置（ｇａｔｅ  ｓｔｉｒｒｅｒ）、凝縮装置、熱電対及び外側ジャケットを備え、恒温槽に接続された３−リットル反応装置中へ装入する。窒素をフラッシング後、５８ｇの酢酸ビニル、１２ｇの酢酸ブチル及び８ｇのビニル３，５，５−トリメチルヘキサノエートを含有するモノマーの混合物を該反応装置に仕込む。
【００５６】
反応装置の装入物を５０℃に加熱し、その後、酸化水素の５％水溶液４０．５ｇ、ホルムアルデヒド・スルホキシル酸ナトリウムの５％水溶液３６ｇ及び重炭酸ナトリウム６７．５ｇを、４時間３０分の間反応装置へ供給する。重合開始後（温度の上昇…ΔＴ・３℃）、７６７ｇの酢酸ビニル、９８ｇの酢酸ビニル及び１５７ｇのビニル３，５，５−トリメチルヘキサノエートの混合物を４時間かけて反応装置中へ供給する。供給が完了したら、残存モノマーのレベルを低減するために、付加量の開始剤を添加し、生成物を最高温度で３０分間維持する。重合が終了すると、５０％の固形含有量、＜３００ｍＰａ・ｓのＢｒｏｏｋｆｉｅｌｄ  ＲＶＴ粘度（２３°、２０ｒｐｍ、スピンドル１）、７５ミクロンでのふるい残留量＜０．０３％、ｐＨ＝４．５〜５．５を有する分散物が得られた。
【００５７】
次いで、噴霧乾燥法によってラテックスを再分散可能な粉末に転化し、そして最終的に、タイル接着剤調合物中で使用する。技術的特徴は、参照して得られたもの、つまり、ビニル３，５，５−トリメチルヘキサノエートが、同量（ｗ／ｗ）のＶｅｏｖａ（登録商標）  １０で置き換えられた場合と同じ処方で製造されたラテックスに匹敵する。
【００５８】
実施例２
２６７ｇの酢酸メチル、１８１ｇの酢酸ビニル、４６ｇのビニル３，５，５−トリメチルヘキサノエート、０．０５ｇのクエン酸及び０．２９０ｇのジ−（４−ｔｅｒｔ−ブチルシクロヘキシル）ペルオキシジカーボネート）を、アンカーもしくは框式撹拌装置（ｇａｔｅ  ｓｔｉｒｒｅｒ）、凝縮装置、熱電対及び外側ジャケットを備え、恒温槽に接続された３−リットル反応装置中へ装入する。１ｇのジ−（４−ｔｅｒｔ−ブチルシクロヘキシル）ペルオキシジカーボネート）を、７８ｇの酢酸メチルに溶解させる（Ｓ１）。
【００５９】
反応装置の装入物を、重合の熱発火のために６５℃に加熱し、反応の開始後、４７ｇのＳ１及び６７２ｇの酢酸ビニルと１６７ｇのビニル３，５，５−トリメチルヘキサノエートとの混合物を反応装置に４時間かけて供給する。供給の間（開始時＝０）、以下の添加で進める：ｔ＝３０分、８８ｇの酢酸メチルの添加；ｔ＝１時間、１０．６ｇのＳ１添加、そして、恒温槽は７５℃の温度に設定；ｔ＝２時間、１０．６ｇのＳ１添加；ｔ＝３時間、１０．６のＳ１及び５９０ｇの酢酸メチル添加。供給が完了したら、生成物を最高温度で１時間保つ。重合が終了すると、５１％の固形含有量及び８，０００ｍＰａ・ｓのＢｒｏｏｋｆｉｅｌｄ  ＲＶＴ粘度（２３℃、２０ｒｐｍ、スピンドル５）を有する溶液が得られた。
【００６０】
実施例３
アンカーもしくは框式撹拌装置（ｇａｔｅ  ｓｔｉｒｒｅｒ）、凝縮装置、熱電対及び外側ジャケットを備え、恒温槽に接続された３−リットルの反応装置中へ、３９４ｇの水及び１．８ｇの酢酸ナトリウムを装入する。７００ｇの酢酸ビニル、３００ｇのビニル３，５，５−トリメチルヘキサノエート及び２ｇのビニルトリエトキシシランを含むモノマーの混合物を、２３ｇのＣｅｔｏｐａｌ  Ｏ５５、１８ｇのＲｈｏｄａｃａｌ  Ｄｓ４／Ｅ２５、スルホン酸ビニルの２５％水溶液１１ｇ、５．６ｇの酢酸ナトリウム及び０．２ｇの消泡剤Ｃｏｍｉｅｌ  Ｌ８０８Ｅを含有する４０９ｇの水に、撹拌下で加えてプレエマルションを形成させる。
【００６１】
反応装置中の初期装入物を７０℃に加熱し、それから７５ｇのプレエマルションを加え、そして１０ｇの水に溶解させた０．４ｇの過硫酸アンモニウムで反応を開始させる。それから、プレエマルションの残りを、７０ｇの水中の３．１ｇの過硫酸アンモニウムを含む溶液と共に、４．５時間かけて反応装置中へ供給する。反応全体にわたり、温度を７８〜８４℃に維持する。供給の終了時に、生成物を最大温度で６０分間維持し、それから冷却し、大気温度で、２８ｇの酢酸ブチルジグリコールを分散物に添加する。
【００６２】
分散物は、５１．５％の固形含有量、１００ｍＰａ・ｓのＢｒｏｏｋｆｉｅｌｄ  ＲＶＴ粘度（２０ｒｐｍ、スピンドル１）、４４ミクロンでのふるい残留量０．０３％、ｐＨ＝４．５を有する。
【００６３】
実施例３Ａ（比較）
ビニル３，５，５−トリメチルヘキサノエートをＶｅｏｖａ（登録商標）１０（重量で同量）に置き換えた以外は、実施例３の調合を用いて分散物を製造した。
【００６４】
分散物は、５１．３％の固形含有量、５０ｍＰａ・ｓのＢｒｏｏｋｆｉｅｌｄ  ＲＶＴ粘度（２０ｒｐｍ、スピンドル１）、４４ミクロンでのふるい残留量０．０５％、ｐＨ＝４．６を有する。
【００６５】
塗料調合物
実施例３及び３Ａから得られる分散物を、以下の内装用エマルションペイント７５％ＰＶＣ（顔料体積濃厚物）調合物中でバインダーとして使用する。
【００６６】
【表１】
0005855754.tif 000002
【００６７】
二つのポリマー３及び３Ａのペイント及びフィルムを、以下の試験法に従って試験した。
【００６８】
湿潤摩耗耐性（ｗｅｔ  ｓｃｒｕｂ  ｒｅｓｉｓｔａｎｃｅ）
エマルションペイントの結合力を分析するために、湿潤摩耗耐性（ｗｅｔ  ｓｃｒｕｂ  ｒｅｓｉｓｔａｎｃｅ）を、ＤＩＮ  ５３７７８に従って測定する。
【００６９】
ペイントの被膜を、Ｌｅｎｅｔａパネルに１２０μｍの濡れ厚さで塗布する。２３℃及び５０％の相対湿度（Ｈ．Ｒ．）の標準条件下で２８日間乾燥した後、適当な装置を用いて試験を行い、そしてサイクル数の測定は、ペイントの厚さ部分を除去して、ペイントが塗布されていた支持体部分をむき出して行う。サイクルの数が多い程、ペイントの湿潤摩耗耐性は高い。
【００７０】
吸水性
ペイント被膜が水中にある時のその被膜の挙動を評価する方法を確立する、ＵＮＩ  ９５８９に従って、様々な重量の被膜を測定して吸水性を測定する。この方法は、ポリマーフィルムに適用する。
【００７１】
ポリマー分散物を、０．２ｍｍ厚のポリエチレンのフィルム上に塗布する。７日間、フィルムを２３℃及び５０％Ｈ．Ｒ．で乾燥させる。試験は、以下の手順に従って、１時間、２４時間、３日間及び７日間のそれぞれ、水中に浸漬させた後に二重に行う。
【００７２】
６０ｍｍの径を有する８片の試料を切り出し、支持体からポリマーの試料を除去し、化学天秤で計量し、そしてそれら試料片を水に漬け、その際、各試験時間について２つの試料片を漬ける。水からフィルムを取り出し、過剰な水を乾燥させ、そして化学天秤で計量する。開始時重量と終了時重量の間の差が、吸収された水である（開始時重量からの変化をパーセントで示す。）。試験結果を表１に示す。
【００７３】
【表２】
0005855754.tif 000003
【００７４】
表１に示されたデータは、対応する３，５，５−トリメチルヘキサン酸が、少なくとも８８重量％、好ましくは少なくとも９７重量％の３，５，５−トリメチルヘキサン酸異性体の含有量を有するビニル３，５，５−トリメチルヘキサノエートをベースとするペイント及びフィルムが、Ｖｅｏｖａ（登録商標）１０をベースとするペイント及びフィルムと同様の試験結果を示すことを示している。